Brevet FR3070386A1 (20190301)

REVENDICATIONS1. Vitrocéramique à base de silicate d'aluminium et de lithium, transparente, colorée, caractérisée par une teneur en As203 et/ou Sb203 valant au total de 0 à 1,0 °A avec une différence (Y (D65, 2°) - T (à 465 nm)) de 3 %.\n<CLM>\1\tVitrocéramique à base de silicate d'aluminium et de lithium selon la revendication 1, caractérisée par Y (D65, 2°) > 2,5 - 10 % T (à 465 nm) > 1,2 % avec une différence (Y (D65, 2°) - T (à 465 nm)) de\n<CLM>\1\tVitrocéramique à base de silicate d'aluminium et de lithium selon la revendication 1 ou 2, caractérisée par T (630 nm) de 10,9 % ± 3,8 %, de préférence de 10,9 % ± 2,5 %, de façon plus particulièrement préférée de 10,9 % ± 2,0 %, de façon encore plus particulièrement préférée 10,9 % ± 1,5 %.\n<CLM>\1\tVitrocéramique à base de silicate d'aluminium et de lithium selon l'une quelconque des revendications précédentes caractérisée en ce qu'elle comprend les composants suivants en % en poids, sur une base d'oxydes Li20 3,0 - 4,2 Na20 + K20 0,2 - 1,5 MgO 0 - 1,5 Ca0 + Sr() 0 - 4 BaO 0 - 3 27 ZnO 0 - 2,2 A1203 19 - 23 Si02 60 - 69 TiO2 2,5 - 4 Zr02 5 0,5 - 2 Sn02 0,05 -\n<CLM>\1\tVitrocéramique à base de silicate d'aluminium et de lithium selon la revendication 4, caractérisée en ce qu'elle comprend les composants suivants en % en poids, sur une base d'oxydes 15 Liz() 3,2 - 4,0 Na20 + K20 0,4 - 1,2 MgO 0,1 - 1,3 CaO + Sr0 0,2 - 1 BaO 1,5 - 2,8 20 ZnO 1 - 2,2 A1203 20 - 22 Si02 62 - 67 TiO2 2,8 - 3,5 Zr02 1 - 1,8 SnO2 25 0,1 - 0,4 P205 0 - 0,1 B203 0 - 1 et également, en option des additifs d'affinage tels que des sulfates, chlorures, fluorures, en quantités totales de jusqu'à 1,0 % en 30 poids.\n<CLM>\1\tVitrocéramique à base de silicate d'aluminium et de lithium selon l'une quelconque des revendications précédentes caractérisée en ce que la teneur en Sn02 vaut de 0,05 à 0,4 % en poids, de préférence 28 de 0,05 à 0,3 % en poids, de façon plus particulièrement préférée 0,05 à 0,2 % en poids.\n<CLM>\1\tVitrocéramique à base de silicate d'aluminium et de lithium selon l'une quelconque des revendications précédentes caractérisée par 5 un rapport Fe203/V205 (l'un et l'autre en % en poids) de 5 -\n<CLM>\1\t8. Vitrocéramique à base de silicate d'aluminium et de lithium selon l'une quelconque des revendications précédentes caractérisée par une teneur en Fe203 de 700 ppm à 1 000 ppm.\n<CLM>\1\tVitrocéramique à base de silicate d'aluminium et de lithium 10 selon l'une quelconque des revendications précédentes caractérisée par une teneur en V205 de 100 ppm à 200 ppm.\n<CLM>\1\tVitrocéramique à base de silicate d'aluminium et de lithium selon l'une quelconque des revendications précédentes caractérisée en ce qu'en tant que phase cristalline principale elle 15 comprend une solution solide à forte teneur en quartz.\n<CLM>\1\tPlaque vitrocéramique constituée d'une vitrocéramique selon au moins l'une quelconque des revendications précédentes caractérisée par une épaisseur de 2 mm à 20 mm.\n<CLM>\1\tUtilisation d'un article qui comprend une plaque 20 vitrocéramique selon l'une quelconque des revendications 1 à 11 en tant que surface de cuisson, en tant que vitrage pour cheminée/habillage ou revêtement pour cheminée fermée, couvercle dans le secteur de l'éclairage et en tant que verre de sécurité en option dans un système feuilleté, en tant que plaque de support ou revêtement 25 de four, dans l'industrie de la céramique, solaire ou pharmaceutique ou dans la technique médicale, pour des processus de production dans des conditions de grande pureté, en tant que revêtements de fours dans lesquels sont effectués des processus de revêtement physique ou chimique, ou en tant qu'appareillage de laboratoire résistant aux 30 produits chimiques, en tant qu'article vitrocéramique pour des applications à hautes températures ou extrêmement basses températures, en tant qu'hublots de fours pour fours de combustion, en tant qu'écran thermique pour l'isolement d'environnements chauds, en tant que couvercles pour réflecteurs, phares, projecteurs, 29 photocopieurs, pour des applications faisant intervenir une exposition thermomécanique, comme par exemple dans des dispositifs de vision nocturne, ou en tant que couvercle pour des éléments de chauffage, en particulier en tant que surface de cuisson ou de friture, en tant 5 qu'article électroménager, en tant que couvercle d'élément de chauffage, en tant que substrat de circuits imprimés, en tant qu'article à protection UV, en tant que plaque de façade architecturale ou en tant que composant d'un dispositif électronique.\n<CLM>\1\tUtilisation en tant que surface de cuisson selon la 10 revendication 12, où la surface de cuisson prend la forme d'une surface de cuisson à revêtement sur la face inférieure et/ou d'une surface de cuisson revêtue sur la face inférieure et à découpages, dénommés réserves pour l'éclairage dans la zone froide, c'est-à-dire dans la zone d'indication/affichage, et/ou dans la zone chaude, en 15 d'autres termes dans la zone de cuisson, avec un moyen de recouvrement, et/ou d'une surface de cuisson comportant une couche dite de diffusion, qui répartit uniformément la lumière partant du dessous de la surface de cuisson vers l'observateur, et/ou d'une surface de cuisson comportant un dénommé filtre de compensation 20 chromatique, appliqué sous forme enduite ou imprimée ou fixée par adhérence, et/ou d'une surface de cuisson à structures de capteurs capacitifs transparents ou opaques, appliquées sous forme collée, imprimée ou appliquée par pression, pour opération de commande et régulation, et/ou d'une surface de cuisson comportant un ou plusieurs 25 trou(s) pour des boutons de réglage, des brûleurs à gaz, des système d'évacuation de fumée (dénommés systèmes d'aspiration par le bas) et/ou d'autres modules fonctionnels, et/ou comportant une facette plane sur un ou plusieurs bord(s), et/ou d'une surface de cuisson ayant une transmission, définie par la valeur Y(D65, 2°), qui est 30 accrue/modifiée localement dans la zone d'affichage et/ou la zone chaude.